(57)【要約】【課題】本発明は、３成分ブレンドゴムとシリカを含有する要素を有する空気入りタイヤに関する。【解決手段】本発明は、  （Ａ）スチレン含有量が約３８〜約５０重量パーセントで、Ｔｇが約−２２℃〜約−１０℃の溶液重合スチレン−ブタジエンゴムを約３５〜約６５質量部と、  （Ｂ）スチレン含有量が約２０〜約４０重量パーセントで、Ｔｇが約−５５℃〜約−２８℃の乳化または溶液重合スチレン−ブタジエンゴムを約１０〜約３５質量部と、  （Ｃ）ポリブタジエンを約１０〜約３５質量部とを含むエラストマー成分１００質量部に対して、  （Ｄ）シリカを約１０〜約１００質量部含む加硫性ゴム組成物を含む要素を有する空気入りタイヤを対象とする。【選択図】  なし【特許請求の範囲】
【請求項１】
（Ａ）スチレン含有量が約３８〜約５０重量パーセントで、Ｔｇが約−２２℃〜約−１０℃の溶液重合スチレン−ブタジエンゴムを約３５〜約６５質量部と、
（Ｂ）スチレン含有量が約２０〜約４０重量パーセントで、Ｔｇが約−５５℃〜約−２８℃の乳化または溶液重合スチレン−ブタジエンゴムを約１０〜約３５質量部と、
（Ｃ）ポリブタジエンを約１０〜約３５質量部を含むエラストマー成分１００質量部に対して、
（Ｄ）シリカを約１０〜約１００質量部
含む加硫性ゴム組成物を含む要素を有する空気入りタイヤ。
【請求項２】
前記加硫性ゴム組成物が、約５０〜約１００質量部のシリカを含む、請求項１に記載の空気入りタイヤ。
【請求項３】
前記要素が、キャップトレッド、ベーストレッド、サイドウォール、エイペックス、チェーファー、サイドウォールインサート、ワイヤコートおよびインナーライナからなる群から選択される、請求項１に記載の空気入りタイヤ。
【発明の詳細な説明】
【技術分野】
【０００１】
本発明は、３成分ブレンドゴムとシリカを含有する要素を有する空気入りタイヤに関する。
【背景技術】
【０００２】
タイヤは、ウエットスキッド抵抗が優れ、ころがり抵抗が低く、磨耗特性が優れていることが特に望ましい。ウエットスキッド抵抗とトラクション特性を犠牲にせずにタイヤの磨耗特性を改良することは従来より非常に困難であった。これらの特性は、タイヤの製造に利用されるゴムの動的粘弾性に大きく左右される。
【０００３】
タイヤのころがり抵抗を低下させトレッド磨耗特性を改良するために、タイヤトレッドゴム配合物の製造には伝統的に反発弾性の高いゴムが利用されている。
一方、タイヤのウエットスキッド抵抗を増大させるためには、一般に大きなエネルギー損失を起こすゴムがタイヤのトレッドに利用されている。これら２つの粘弾性的に矛盾する特性をバランスさせるために、通常、様々な種類の合成ゴムと天然ゴムの混合物がタイヤトレッドに利用されている。例えば、スチレン−ブタジエンゴムとポリブタジエンゴムの様々な混合物が、自動車タイヤトレッド用のゴム材料として一般に使われている。
【０００４】
ＥＳＢＲ／シリカ系は、優れた引裂／引張特性、優れたウエット性能を有するトレッド配合物を生じるが、ころがり抵抗と磨耗特性に欠ける傾向がある。中スチレンＳＳＢＲシリカ系は、優れたウエット／ころがり抵抗／磨耗バランスを有するトレッド配合物を生じるが、この系は、引裂／引張特性にやや欠ける傾向がある。
【発明の開示】
【発明が解決しようとする課題】
【０００５】
本発明は、３成分ブレンドゴムとシリカを含有する要素を有する空気入りタイヤを提供することを目的とする。
【課題を解決するための手段】
【０００６】
本発明は、
（Ａ）スチレン含有量が約３８〜約５０質量パーセントで、Ｔｇが約−２２℃〜約−１０℃の溶液重合スチレン−ブタジエンゴムを約３５〜約６５質量部と、
（Ｂ）スチレン含有量が約２０〜約４０重量パーセントで、Ｔｇが約−５５℃〜約−２８℃の乳化重合スチレン−ブタジエンゴムを約１０〜約３５質量部と、
（Ｃ）ポリブタジエンを約１０〜約３５質量部を含むエラストマー成分１００質量部に対して、
（Ｄ）シリカを約１０〜約１００質量部を含む加硫性ゴム組成物を含む要素を有する空気入りタイヤを対象とする。
【発明を実施するための最良の形態】
【０００７】
本発明は、
（Ａ）スチレン含有量が約３８〜約５０質量パーセントで、Ｔｇが約−２２℃〜約−１０℃の溶液重合スチレン−ブタジエンゴムを約３５〜約６５質量部と、
（Ｂ）スチレン含有量が約２０〜約４０質量パーセントで、Ｔｇが約−５５℃〜約−２８℃の乳化または溶液重合スチレン−ブタジエンゴムを約１０〜約３５質量部と、
（Ｃ）ポリブタジエンを約１０〜約３５質量部とを含むエラストマー成分１００質量部に対して、
（Ｄ）シリカを約１０〜約１００質量部
含む加硫性ゴム組成物を含む要素を有する空気入りタイヤを対象とする。
【０００８】
このゴム組成物の一成分は、スチレン含有量が約３８〜約５０質量パーセントで、非油展ポリマーのＴｇ中点として表されたＴｇが約−２２℃〜約−１０℃の、溶液重合スチレン−ブタジエンゴム約３５〜約６５質量部である。適当な溶液重合スチレン−ブタジエンゴムは、例えば、有機炭化水素溶媒の存在下、有機リチウムの触媒作用によって製造することができる。Ｅｎｉｃｈｅｍ  Ｒ７４５０９、Ｄｏｗ  ＳＬＲ  ６６１０、Ｎｉｐｐｏｎ  Ｚｅｏｎ  ＮＳ  ４１２、Ｓｕｍｉｔｏｍｏ  ＳＥ８５２９などの、適当な溶液重合スチレン−ブタジエンゴムが市販されている。
【０００９】
ゴム組成物の他の成分は、スチレン含有量が約２０〜約４０質量パーセントで、Ｔｇが約−５５℃〜約−２８℃の、乳化または溶液重合スチレン−ブタジエンゴム約１０〜約３０質量部である。乳化重合製Ｅ−ＳＢＲとは、スチレンと１，３−ブタジエンが水性乳濁液として共重合することを意味する。これは当分野の技術者には周知である。（ＥＳＢＲ：）ＳＢＲ１７１２、ＳＢＲ１５０２、３１％スチレンＥＳＢＲ；（ＳＳＢＲ：）ＪＳＲ  ＨＰＲ２４０Ｅ、Ａｓａｈｉ  Ｔｕｆｄｅｎｅ３３３０、Ｇｏｏｄｙｅａｒ  ＳＬＦ１２１６、Ｇｏｏｄｙｅａｒ  ＳＬＦ３１Ｘ２２、Ｄｏｗ  ＳＬＲ  ６４１０などの、適当な乳化または溶液重合スチレン−ブタジエンゴムが市販されている。
【００１０】
ゴム組成物の他の成分は、約１０〜約３５質量部のポリブタジエンである。適当なポリブタジエンゴムは、例えば１，３−ブタジエンの有機溶液重合によって製造することができる。ＢＲは、例えば少なくとも９０パーセントのシス１，４−含有量を有することで都合よく特徴づけることができる。ＧｏｏｄｙｅａｒのＢｕｄｅｎｅ（登録商標）１２０７などの適当なポリブタジエンゴムが市販されている。
【００１１】
ゴム組成物は、任意選択で０〜約２０質量部の３，４−ポリイソプレンゴムを含むことができる。３，４−ポリイソプレンゴム（３，４−ＰＩ）は、これをタイヤトレッドの組成物に使うと、タイヤのトラクションを高めるのに有利であると考えられる。３，４−ＰＩは、参照により本明細書に組み込まれる米国特許第５，０８７，６６８号に、より詳細に記載されている。
【００１２】
用語「不飽和オレフィン含有ゴムまたはエラストマー」は、天然ゴムとその各種原料および再生形態、ならびに各種合成ゴムを含めるものである。本発明の説明において、用語「ゴム」および「エラストマー」は、特に指示がない限り区別なく使用することができる。用語「ゴム組成物」、「配合ゴム」、および「ゴム配合物」は、様々な成分および材料とブレンドまたは混合されたゴムを呼ぶために区別なく使用される。これらの用語は、ゴム混合またはゴム配合の技術者には周知である。
【００１３】
加硫性ゴム組成物は、約１０〜約１００質量部のシリカを含むことができる。
【００１４】
ゴム配合物に使うことができる一般に使用されるケイ質顔料には、通常の熱分解法および沈降ケイ質顔料（シリカ）が含まれ、沈降シリカが好ましい。本発明で好ましく使用される通常のケイ質顔料は、例えば、可溶性ケイ酸塩、例えばケイ酸ナトリウムの酸性化によって得られるものなどの沈降シリカである。
【００１５】
こうした通常のシリカは、例えば、窒素ガスを使って測定したＢＥＴ表面積が、好ましくは約４０〜約６００平方メートル／グラムの範囲、より一般には約５０〜約３００平方メートル／グラムの範囲であることを特徴とする。表面積を測定するＢＥＴ法は、Ｊｏｕｒｎａｌ  ｏｆ  ｔｈｅ  Ａｍｅｒｉｃａｎ  Ｃｈｅｍｉｃａｌ  Ｓｏｃｉｅｔｙ，６０巻，３０４頁（１９３０年）に記載されている。
【００１６】
通常のシリカはまた、フタル酸ジブチル（ＤＢＰ）吸収量が、約１００〜約４００の範囲、より一般には約１５０〜約３００の範囲であることを通常特徴とする。
【００１７】
通常のシリカは、電子顕微鏡で求めた平均最終粒子径が、例えば、０．０１〜０．０５ミクロンの範囲であると思われるが、シリカ粒子のサイズは、これよりさらに小さくても、または大きいことがあってもよい。
【００１８】
単に本明細書での例として、それだけに限らないが、ＰＰＧ  ＩｎｄｕｓｔｒｉｅｓからＨｉ−Ｓｉｌの商標で２１０、２４３などの名称で市販されているシリカ；Ｒｈｏｄｉａから、例えばＺ１１６５ＭＰおよびＺ１６５ＧＲの名称で市販されているシリカ；およびＤｅｇｕｓｓａ  ＡＧから、例えばＶＮ２およびＶＮ３などの名称で市販されているシリカなど、様々な市販のシリカを使用することができる。
【００１９】
加硫性ゴム組成物は、約５〜約５０質量部のカーボンブラックを含むことができる。
【００２０】
一般に使用されるカーボンブラックは、通常の充填材として使うことができる。こうしたカーボンブラックの代表例としては、Ｎ１１０、Ｎ１２１、Ｎ１３４、Ｎ２２０、Ｎ２３１、Ｎ２３４、Ｎ２４２、Ｎ２９３、Ｎ２９９、Ｓ３１５、Ｎ３２６、Ｎ３３０、Ｎ３３２、Ｎ３３９、Ｎ３４３、Ｎ３４７、Ｎ３５１、Ｎ３５８、Ｎ３７５、Ｎ５３９、Ｎ５５０、Ｎ５８２、Ｎ６３０、Ｎ６４２、Ｎ６５０、Ｎ６８３、Ｎ７５４、Ｎ７６２、Ｎ７６５、Ｎ７７４、Ｎ７８７、Ｎ９０７、Ｎ９０８、Ｎ９９０およびＮ９９１が挙げられる。これらのカーボンブラックは、ヨウ素吸収量が９〜１４５ｇ／ｋｇ、ＤＢＰ吸収量が３４〜１５０ｃｍ3／１００ｇである。
【００２１】
加硫性ゴム組成物は、シリカとカーボンブラックの両方を、合わせた濃度が約２０〜約１００質量部になるように、任意のシリカとカーボンブラック重量比で含むことができる。一実施形態では、加硫性ゴム組成物は、シリカとカーボンブラックの両方をほぼ同じ重量で、すなわち約１の重量比で含んでいる。
【００２２】
ゴム組成物に使用できる他の充填材には、それだけに限らないが、超高分子ポリエチレン（ＵＨＭＷＰＥ）を含めて粒状の充填材；米国特許第６，２４２，５３４号、第６，２０７，７５７号、第６，１３３，３６４号、第６，３７２，８５７号、第５，３９５，８９１号、または第６，１２７，４８８号に開示されているような粒状のポリマーゲル；および米国特許第５，６７２，６３９号に開示されているような可塑化デンプン複合体充填材が含まれる。
【００２３】
タイヤ要素に使用するゴム組成物に、通常の硫黄含有有機ケイ素化合物をさらに含有させることが好ましい。適当な硫黄含有有機ケイ素化合物の例は、式：
Ｚ−Ａｌｋ−Ｓｎ−Ａｌｋ−Ｚ
を有するものであり、Ｚは、
【００２４】
【化１】
2005023295.tif 000002
【００２５】
および
【００２６】
【化２】
2005023295.tif 000003
【００２７】
からなる群から選択され、式中、Ｒ6は、炭素原子１〜４個のアルキル基、シクロヘキシル基またはフェニル基であり；Ｒ7は、炭素原子１〜８個のアルコキシ基、または炭素原子５〜８個のシクロアルコキシ基であり；Ａｌｋは、炭素原子１〜１８個の二価炭化水素であり；ｎは、２〜８の整数である。
【００２８】
本発明に使用することができる硫黄含有有機ケイ素化合物の具体的な例としては、３，３’−ビス（トリメトキシシリルプロピル）ジスルフィド、３，３’−ビス（トリエトキシシリルプロピル）ジスルフィド、３，３’−ビス（トリエトキシシリルプロピル）テトラスルフィド、３，３’−ビス（トリエトキシシリルプロピル）オクタスルフィド、３，３’−ビス（トリメトキシシリルプロピル）テトラスルフィド、２，２’−ビス（トリエトキシシリルプロピル）テトラスルフィド、３，３’−ビス（トリメトキシシリルプロピル）トリスルフィド、３，３’−ビス（トリエトキシシリルプロピル）トリスルフィド、３，３’−ビス（トリブトキシシリルプロピル）ジスルフィド、３，３’−ビス（トリメトキシシリルプロピル）ヘキサスルフィド、３，３’−ビス（トリメトキシシリルプロピル）オクタスルフィド、３，３’−ビス（トリオクトキシシリルプロピル）テトラスルフィド、３，３’−ビス（トリエトキシシリルプロピル）ジスルフィド、３，３’−ビス（トリ−２”−エチルヘキソキシシリルプロピル）トリスルフィド、３，３’−ビス（トリイソオクトキシシリルプロピル）テトラスルフィド、３，３’−ビス（トリ−ｔ−ブトキシシリルプロピル）ジスルフィド、２，２’−ビス（メトキシジエトキシシリルエチル）テトラスルフィド、２，２’−ビス（トリプロポキシシリルエチル）ペンタスルフィド、３，３’−ビス（トリシクロヘキソキシシリルプロピル）テトラスルフィド、３，３’−ビス（トリシクロペントキシシリルプロピル）トリスルフィド、２，２’−ビス（トリ−２”−メチルシクロヘキソキシシリルエチル）テトラスルフィド、ビス（トリメトキシシリルメチル）テトラスルフィド、３−メトキシエトキシプロポキシシリル３’−ジエトキシブトキシ−シリルプロピルテトラスルフィド、２，２’−ビス（ジメチルメトキシシリルエチル）ジスルフィド、２，２’−ビス（ジメチルｓｅｃ．ブトキシシリルエチル）トリスルフィド、３，３’−ビス（メチルブチルエトキシシリルプロピル）テトラスルフィド、３，３’−ビス（ジｔ−ブチルメトキシシリルプロピル）テトラスルフィド、２，２’−ビス（フェニルメチルメトキシシリルエチル）トリスルフィド、３，３’−ビス（ジフェニルイソプロポキシシリルプロピル）テトラスルフィド、３，３’−ビス（ジフェニルシクロヘキソキシシシリルプロピル）ジスルフィド、３，３’−ビス（ジメチルエチルメルカプトシリルプロピル）テトラスルフィド、２，２’−ビス（メチルジメトキシシリルエチル）トリスルフィド、２，２’−ビス（メチルエトキシプロポキシシリルエチル）テトラスルフィド、３，３’−ビス（ジエチルメトキシシリルプロピル）テトラスルフィド、３，３’−ビス（エチルジｓｅｃ．ブトキシシリルプロピル）ジスルフィド、３，３’−ビス（プロピルジエトキシシリルプロピル）ジスルフィド、３，３’−ビス（ブチルジメトキシシリルプロピル）トリスルフィド、３，３’−ビス（フェニルジメトキシシリルプロピル）テトラスルフィド、３−フェニルエトキシブトキシシリル３’−トリメトキシシリルプロピルテトラスルフィド、４，４’−ビス（トリメトキシシリルブチル）テトラスルフィド、６，６’−ビス（トリエトキシシリルヘキシル）テトラスルフィド、１２，１２’−ビス（トリイソプロポキシシリルドデシル）ジスルフィド、１８，１８’−ビス（トリメトキシシリルオクタデシル）テトラスルフィド、１８，１８’−ビス（トリプロポキシシリルオクタデセニル）テトラスルフィド、４，４’−ビス（トリメトキシシリル−ブテン−２−イル）テトラスルフィド、４，４’−ビス（トリメトキシシリルシクロヘキシレン）テトラスルフィド、５，５’−ビス（ジメトキシメチルシリルペンチル）トリスルフィド、３，３’−ビス（トリメトキシシリル−２−メチルプロピル）テトラスルフィド、３，３’−ビス（ジメトキシフェニルシリル−２−メチルプロピル）ジスルフィドが挙げられる。
【００２９】
好ましい硫黄含有有機ケイ素化合物は、３，３’−ビス（トリメトキシまたはトリエトキシシリルプロピル）スルフィドである。最も好ましい化合物は、３，３’−ビス（トリエトキシシリルプロピル）ジスルフィドおよび３，３’−ビス（トリエトキシシリルプロピル）テトラスルフィドである。したがって、式Ｉにおいて、好ましくは、Ｚは
【００３０】
【化３】
2005023295.tif 000004
【００３１】
であり、式中、Ｒ7は、炭素原子２〜４個のアルコキシ基であり、炭素原子２個が特に好ましく；Ａｌｋは炭素原子２〜４個の二価炭化水素であり、炭素原子３個が特に好ましく；ｎは２〜５の整数であり、２と４が特に好ましい。
【００３２】
ゴム組成物中の式Ｉの硫黄含有有機ケイ素化合物の量は、使用される他の添加剤の濃度に応じて変化する。一般に、式Ｉの化合物の量は０．５〜２０質量部の範囲である。好ましくは、この量は１〜１０質量部の範囲である。なお、各種添加剤の使用量はエラストマー成分１００質量部に対する量であり以下同様である。
【００３３】
ゴム組成物が、各種の硫黄加硫性構成ゴムを、例えば、硫黄供与体、活性剤および加硫遅延剤などの加硫補助剤、ならびに、オイル、粘着付与樹脂および可塑剤を含めた樹脂、充填材、顔料、脂肪酸、酸化亜鉛、ワックス、酸化防止剤およびオゾン劣化防止剤、および素練り促進剤などの加工用添加剤などの、一般に使用される各種の添加剤材料と混合するなどの、ゴム配合技術で一般に知られた方法によって配合されることは、当分野の技術者には容易に理解されよう。当分野の技術者には公知のように、硫黄加硫性および硫黄加硫済み材料（ゴム）の使用目的に応じて、上記の添加剤を選択し、通常の量で一般に使用する。硫黄供与体の代表例には、元素状硫黄（遊離硫黄）、アミンジスルフィド、高分子ポリスルフィドおよび硫黄オレフィン付加物が挙げられる。好ましくは、硫黄加硫剤は元素状硫黄である。硫黄加硫剤は、０．５〜８質量部の範囲の量、好ましくは、１．５〜６質量部の範囲で使用することができる。粘着付与樹脂を使用する場合の通常の量は、約０．５〜約１０質量部であり、一般には約１〜約５質量部である。加工助剤の通常の量は、約１〜約５０質量部である。こうした加工助剤には、例えば、芳香族、ナフテン系、および／またはパラフィン系プロセスオイルが含まれる。酸化防止剤の通常の量は、約１〜約５質量部である。代表的な酸化防止剤は、例えばジフェニル−ｐ−フェニレンジアミン、その他、例えばＶａｎｄｅｒｂｉｌｔ  Ｒｕｂｂｅｒ  Ｈａｎｄｂｏｏｋ（１９７８年）、３４４〜３４６頁に記載されているものなどにすることができる。オゾン劣化防止剤の通常の量は、約１〜５質量部である。脂肪酸を使用する場合の通常の量は、約０．５〜約３質量部であり、脂肪酸にはステアリン酸が含まれる。酸化亜鉛の通常の量は、約２〜約５質量部である。ワックスの通常の量は、約１〜約５質量部である。ミクロワックスがよく使われる。素練り促進剤の通常の量は、約０．１〜約１質量部である。代表的な素練り促進剤は、例えば、ペンタクロロチオフェノールおよびジベンズアミドジフェニルジスルフィドとすることができる。
【００３４】
加硫促進剤を使って加硫に必要な時間および／温度を制御し、加硫物の特性を改良することができる。一実施形態では、単一の加硫促進剤系、すなわち一次加硫促進剤が使われる。１種または複数種の一次加硫促進剤は、総量が、約０．５〜約４質量部の範囲、好ましくは約０．８〜約１．５質量部の範囲で使うことができる。
別の実施形態では、活性化させて加硫物の特性を改良するために、一次加硫促進剤と二次加硫促進剤が併用され、二次加硫促進剤はより少量、例えば約０．０５から約３質量部で使われる。これらの加硫促進剤の併用は、最終的な特性に相乗効果をもたらすことが期待でき、これらの加硫促進剤を単独で使用することによって得られるものよりある程度優れている。さらに、標準的な加工温度では影響を受けず、普通の加硫温度で十分な加硫を生じる遅効性加硫促進剤も使用できる。加硫遅延剤も使うことができる。本発明で使用できる適当な種類の加硫促進剤は、アミン、ジスルフィド、グアニジン、チオ尿素、チアゾール、チウラム、スルフェンアミド、ジチオカルバメート、およびザンテートである。
好ましくは、一次加硫促進剤はスルフェンアミドである。二次加硫促進剤を使う場合は、この二次加硫促進剤は、好ましくは、グアニジン、ジチオカルバメート、またはチウラム化合物である。
【００３５】
ゴム組成物の混合は、ゴム混合技術の技術者に公知の方法によって行うことができる。例えば、成分は、通常少なくとも２段階で、すなわち少なくとも１つの非生産的段階、および生産的混合段階で混合される。通常、硫黄加硫剤を含めて最終の加硫剤は、慣行的に「生産的」混合段階と呼ばれている最終段階で混合される。この段階では、通常、混合は、その前の非生産的混合段階の混合温度より低い温度、すなわち極限温度で行われる。「非生産的」および「生産的」混合段階という用語は、ゴム混合技術の技術者には周知である。ゴム組成物は、熱機械混合工程にかけることができる。この熱機械工程は、一般に、１４０℃〜１９０℃のゴム温度が得られるのに適した時間、ミキサーまたは押出機での機械作用を含むものである。この熱機械作用の適当な継続時間は、運転条件ならびに成分の量および性状との関係で変わる。例えば、熱機械作用は、１〜２０分とすることができる。
【００３６】
このゴム組成物は、タイヤの様々なゴム要素に組み込むことができる。例えば、ゴム要素は、（キャップトレッドおよびベーストレッドを含めて）トレッド、サイドウォール、エイペックス、チェーファー、サイドウォールインサート、ワイヤコートおよびインナーライナとすることができる。好ましくは、この配合物はトレッドである。
【００３７】
本発明の空気入りタイヤは、レーシング用タイヤ、乗用車用タイヤ、航空機用タイヤ、農業車両、アースムーバー、オフザロード、トラック用タイヤなどとすることができる。好ましくは、このタイヤは乗用車用またはトラック用タイヤである。このタイヤはまた、ラジアルまたはバイアスとすることができ、ラジアルが好ましい。
【００３８】
本発明の空気入りタイヤの加硫は、一般に、約１００℃〜２００℃の通常の温度範囲で行われる。好ましくは、加硫は、約１１０℃〜１８０℃の温度範囲で行われる。プレスまたは金型での加熱、過熱蒸気または熱風での加熱など、任意の一般の加硫プロセスを使うことができる。こうしたタイヤは、公知の様々な方法で構成、賦形、成形、および加硫することができものであり、当分野の技術者には自明であろう。
【００３９】
以下の実施例は、本発明を例証する目的で提供するものであり、これを制限するものではない。具体的に別途指定されない限りすべての部は重量部である。
【実施例１】
【００４０】
本実施例では、３つのゴム配合物を比較する。サンプル１とサンプル２は、従来技術の代表的な対照サンプルを表す。サンプル３は、本発明の代表である。
【００４１】
エラストマーは、表１に示したように標準量の通常の加硫剤および加工助剤で配合し、標準の加硫サイクルで加硫した。加硫サンプルは、表２に示した標準試験プロトコルに従って、種々の物理特性を評価した。
【００４２】
【表１】
2005023295.tif 000005
【００４３】
【表２】
2005023295.tif 000006
【００４４】
表２から分かるように、ＥＳＢＲ／シリカ系は、引裂／引張特性が優れ、ウエット性能が良好なトレッド配合物をもたらすが、ころがり抵抗および磨耗特性に劣る傾向がある。こうした配合の一例はサンプル１である。中スチレンＳＳＢＲシリカ系は、ウエット／ＲＲ／磨耗バランスの優れたトレッド配合物をもたらすが、引裂／引張特性にやや劣る傾向がある。こうした配合の一例はサンプル２である。この欠点は、Ｔｇ−２２℃〜−１０℃の高スチレンＳＳＢＲを使用することによって克服することができる。Ｇ’開始を許容し得る低温に維持するには、追加の中ＴｇＳＢＲ（Ｔｇ−５５℃〜−２８℃）の添加が必要かもしれない。中スチレンＳＢＲも、ＢＲ相と高スチレンＳＳＢＲ相との相溶化剤としての機能を果たすことができる。
【００４５】
本発明を例証する目的でいくつかの代表的実施形態および詳細を示したが、当分野の技術者には、本発明の範囲を逸脱することなく、そこに様々な変更および修正を加えることができることは明らかであろう。